Сенсибилизированный красителем металлооксидный солнечный элемент
DYE-SENSITIZED METAL-OXIDE SOLAR CELL

Изобретение относится к области солнечной фотоэнергетики, в частности к созданию устройств для прямого преобразования солнечной энергии в электрическую с использованием сенсибилизированных красителем металлооксидных солнечных элементов. Наиболее успешно настоящее изобретение может быть применено в солнечных энергоустановках для работы при высокой и низкой освещенности, в том числе в условиях рассеянного света.
Мировое производство солнечных элементов и панелей в последнее десятилетие показывает ежегодный прирост около 40%, а суммарная мощность произведенных в 2015 году солнечных панелей превысила величину в 80 ГВт. Развитие солнечной фотоэнергетики требует постоянного совершенствования параметров солнечных элементов (СЭ), главным из которых является эффективность преобразования солнечной энергии в электрическую (КПД).
2
2
Экономическим параметром, определяющим конкурентоспособность конкретного типа СЭ или солнечной панели, является стоимость ватта его номинальной мощности, которая для традиционных коммерческих СЭ составляет на сегодняшний день менее одного доллара США за один ватт. К традиционным и наиболее распространенные типам производимых в мире СЭ относятся фотопреобразователи на основе кристаллического, поликристаллического и аморфного кремния, а также тонкопленочные элементы на основе CIGS (copper indium gallium deselenide). Данные типы СЭ хорошо зарекомендовали себя при эксплуатации в стандартных условиях при высокой солнечной освещенности (1000 Вт/м). Однако, при низкой интенсивности солнечного освещения (менее 100 Вт/м) и при работе в условиях рассеянной (диффузной) освещенности КПД в СЭ данного типа снижается по мере уменьшения интенсивности освещения. В этой связи особый интерес представляют новые типы СЭ 3-го поколения на основе сенсибилизированных красителем мезопористых наноструктурированных слоев металлооксидов или металлооксидные солнечные элементы (МО СЭ), разработанные под руководством Михаэля Гретцеля (В. O'Regan and М. Gratzel, Nature, 1991, 353). Англоязычные аналоги аббревиатуры МО СЭ обозначаются как DSC или DSSC (nanocrystalline dye-sensitized solar cell). МО СЭ хорошо адаптированы к работе в условиях низкой и диффузной освещенности, а КПД преобразования в них практически не изменяется по сравнению со значениями, наблюдаемыми в условиях высокой интенсивности освещения. Другим важным преимуществом МО СЭ является простота изготовления и, как следствие, низкая стоимость ватта номинальной мощности, которая в случае массового производства СЭ данного типа оценивается в 0,1-0,2 доллара США за один ватт. К настоящему времени КПД лабораторных образцов МО СЭ составляет величину 10-12%, которая ниже КПД традиционных СЭ на основе кремния и CIGS. В связи с этим научный и инженерный поиск направлен сейчас на оптимизацию конструкции МО СЭ, использование новых перспективных материалов для фотоэлектродов, разработку новых типов сенсибилизаторов и выявление других возможностей увеличения эффективности преобразования солнечной энергии в электрическую в МО СЭ.
Известен сенсибилизированный красителем МО СЭ для выработки электричества в условиях прямого солнечного освещения, в котором фотоэлектрод выполнен в виде фотопреобразующего мезопористого наноструктурированного слоя из наночастиц диоксида титана или другого простого металлооксида, сенсибилизированных молекулами красителя (заявка US 2005/0067009, опубл. 31.03.2005). Для увеличения эффективности МО СЭ авторы используют просветляющий буферный слой, который уменьшает потери, связанные с эффектом отражения светового потока от поверхности солнечного элемента. Главным недостатком этого известного МО СЭ является использование для конструирования фотоэлектродов простых оксидов (бинарных систем металл-кислород), в результате чего даже с учетом использования дополнительного буферного слоя, эффективность преобразования (КПД) не превышает величину в 8%.
Известен сенсибилизированный красителем МО СЭ с мезопористым наноструктурированным фотоэлектродом на основе диоксида титана, в котором для получения повышенной эффективности преобразования света выбрано наиболее оптимальное соотношение поперечных размеров наночастиц диоксида титана (an aspect ratio of the titanium dioxide nanoparticles), которые использованы для формирования фотоэлектрода (EP 2613330, опубл. 10.07.2013). Главным недостатком этого известного сенсибилизированного красителем МО СЭ является низкая эффективность преобразования света, равная 6,4%, из-за недостатков использования в конструкции фотоэлектрода бинарной системы в виде диоксида титана.
Наиболее близким к предлагаемому сенсибилизированному красителем МО СЭ является сенсибилизированный красителем металлооксидный солнечный элемент, описанный в патенте US 2011/0061722, опубл. 17.03.2011 (прототип). СЭ-прототип содержит два прозрачных электрода (первый и второй), размещенных на двух прозрачных подложках. Свет падает на первую прозрачную подложку. Второй прозрачный электрод (на второй прозрачной подложке) обращен в сторону первого электрода. Между электродами располагается фотоэлектрод, включающий фотопреобразующий мезопористый наноструктурированный слой из наночастиц диоксида титана, сенсибилизированных адсорбированным на них красителем, сформированный на поверхности первого электрода, и один или два светорассеивающих слоя, выполненных из микрочастиц диоксида титана (или другого металлооксида) размером от 100 до 1000 нм. Пространство между первым и вторым электродами заполнено электролитом. Светорассеивающие мезопористые слои введены в конструкцию СЭ-прототипа для увеличения эффективности его работы.
Главным недостатком СЭ-прототипа является низкая эффективность преобразования света, которая незначительно увеличивается при введении в конструкцию светорассеивающего слоя, но в результате не превышает величины в 6%. Низкая эффективность обусловлена использованием в качестве материала для фотопреобразующего слоя наночастиц простого оксида (диоксида титана).
Задачей предлагаемого изобретения является разработка сенсибилизированного красителем металлооксидного солнечного элемента (МО СЭ) с повышенной, по сравнению с имеющимися на сегодняшний день аналогами, эффективностью преобразования солнечной энергии в электрическую.
(1-x)
x
2
Решение поставленной задачи достигается предлагаемым сенсибилизированным красителем металлооксидным солнечным элементом (МО СЭ), включающим два электрода, первый и второй, обращенных друг к другу и размещенных на двух подложках, фотоэлектрод в виде фотопреобразующего мезопористого наноструктурированного слоя из наночастиц металлооксида, сенсибилизированных адсорбированными на них молекулами красителя, сформированный на поверхности первого прозрачного электрода, светорассеивающий слой, выполненный из микрочастиц металлооксида, и электролит в пространстве между электродами, в котором фотопреобразующий слой выполнен в виде металлооксида из наночастиц тройной системы формулы: TiMeO, где
Me обозначает Nb или редкоземельный металл, выбранный из группы: Sm, Yb, Eu, величина "x" варьируется в пределах от 0,01 до 0,1.
Светорассеивающий слой сформирован на поверхности фотоэлектрода.
Светорассеивающий слой может быть выполнен из микрочастиц диоксида титана со средним размером 400 нм.
Второй электрод и/или вторая подложка в МО СЭ могут быть непрозрачными.
Пространство между первым и вторым электродами заполняется электролитом.
Предлагаемое изобретение относится к новым типам высокоэффективных сенсибилизированных красителями МО СЭ. Повышение эффективности преобразования света в заявляемом МО СЭ достигается за счет использования для формирования фотоэлектрода мезопористого наноструктурированного металлооксидного слоя из наночастиц тройного соединения, что позволяет более чем на 20% увеличить КПД преобразования солнечной энергии в электрическую.
На фиг. 1 представлена схема предлагаемого сенсибилизированного красителем МО СЭ.
(1-x)
x
2
В предлагаемом МО СЭ 1 в качестве первой подложки, на которую падает световой поток, использована прозрачная стеклянная пластина 2, на которую нанесен первый прозрачный электрод 3, представляющий собой проводящий слой оксида олова, допированного фтором (FTO: fluoride tin oxide) или индием (ITO: indium tin oxide). На поверхности первого электрода 3 сформирован фотоэлектрод 4 в виде мезопористого наноструктурированного оксидного слоя из наночастиц тройного соединения формулы TiMeO. На поверхности наночастиц фотоэлектрода 4 абсорбированы молекулы сенсибилизирующего красителя. Непосредственно на поверхности фотоэлектрода 4 сформирован светорассеивающий слой 5 в виде мезопористого слоя из микрочастиц диоксида титана. Поверхность светорассеивающего мезопористого слоя 5 обращена ко второму электроду 3а, аналогичному электроду 3 и сформированному на второй подложке 2а, на который нанесен тонкий прозрачный слой платины 6. Второй электрод 3а и вторая подложка 2а могут быть как прозрачными, так и непрозрачными. Пространство между первым 3 и вторым 3а электродами заполняется электролитом.
Принципиальным отличием предлагаемого МО СЭ от известного (прототипа) является использование в качестве фотоэлектрода мезопористого наноструктурированного слоя металлооксида, состоящего из наночастиц тройного соединения, в результате чего эффективность преобразования солнечной энергии в электрическую в предложенном МО СЭ значительно возрастает по сравнению с другими модификациями МО СЭ, в которых фотоэлектроды выполнены из наночастиц бинарной системы простого металлооксида.
(1-x)
x
2
Приводим пример осуществления изобретения и полученные данные при измерении фотоэлектрических параметров (включая КПД) серии образцов МО СЭ, в которых в качестве материала для фотоэлектродов была использована тройная система TiNbO, а величина "x" варьировалась в образцах в пределах от 0 до 0,05.
Пример 1
(1-x)
x
2
2
Была изготовлена серия сенсибилизированных красителем металлооксидных солнечных элементов (МО СЭ), в каждом из которых фотоэлектрод был выполнен из наночастиц тройной системы TiNbO с варьируемой величиной "x". Фотоэлектроды площадью около 0,5 см представляли собой фотопреобразующие мезопористые наноструктурированные слои металлооксида толщиной около 10 мкм, состоящие из наночастиц тройного соединения на основе титана, ниобия и кислорода со средним размером частиц 20 нм, и были сформированы на поверхности прозрачных проводящих электродов, расположенных на прозрачных стеклянных подложках. Величина "x", которая отражает соотношение содержания атомов Ti и Nb в тройной системе, в представленном примере варьировалась от образца к образцу в пределах от 0 до 0,05 с шагом в 0,005. В каждом образце на поверхности фотоэлектрода был сформирован мезопористый светорассеивающий слой толщиной около 3 мкм, состоящий из микрочастиц диоксида титана средним размером около 400 нм.
in
SC
OC
in
2
2
2
Фотоэлектрические характеристики и КПД изготовленных МО СЭ были измерены при освещении солнечных элементов имитатором солнечного излучения Abet 10500 (Abet Technologies, США) световой мощностью P=100 мВт/см. Измерения осуществлялись с использованием универсального анализатора Keithley SCS-4200 (Keithley, США), который позволял записывать вольт-амперные характеристики освещаемого имитатором солнечного излучения МО СЭ и автоматически измерял основные фотоэлектрические параметры, включая значение тока короткого замыкания (I), напряжение холостого хода (V) и фактор заполнения (FF). Расчет эффективности (КПД) МО СЭ проводился с использованием измеренных параметров вольт-амперной характеристики с учетом освещаемой площади образца, равной S=0,5 см, и мощности освещения образца имитатором солнечного излучения, которая составляла значение P=100 мВт/см.
max
in
SC
OC
in
2
2
2
2
2
Эффективность преобразования (КПД) солнечного элемента (η) рассчитывалась по известной в фотовольтаике формуле (1) как отношение максимальной вырабатываемой солнечным элементом мощности (P) к величине падающей нормально к его поверхности мощности солнечного излучения (P), что вычислялось как произведение величины тока короткого замыкания (I), выраженного в миллиамперах на единицу площади образца в см (мА/см), напряжения холостого хода (V) в вольтах (В) и безразмерного фактора заполнения (FF), деленное на мощность падающего солнечного излучения (P), выраженную в милливаттах на единицу площади в см (мВт/см), и площадь образца S, выраженную в см. Для вычисления значения КПД в процентах полученный результат умножался на 100 (%):
(1-x)
x
2
В таблице представлены данные измерений основных параметров исследованных образцов МО СЭ с фотоэлектродами, изготовленными из наночастиц металлооксида тройной системы на основе титана и ниобия TiNbO с варьируемой величиной "x" и вычисленные по формуле (1) значения КПД солнечных элементов.
2
0,975
0,025
2
Как видно из таблицы, эффективности преобразования (η) в исследованных образцах МО СЭ с фотоэлектродами, выполненными на основе тройной системы, существенно выше, чем в контрольном образце на основе бинарной системы в виде диоксида титана (образец №1). При этом было показано, что при x=0,025 достигается максимальное значение эффективности в 9,7%, что на 20% превышает эффективность контрольного образца МО СЭ с фотоэлектродом, выполненным на основе бинарной системы диоксида титана. В качестве иллюстрации на фиг. 2 представлены сравнительные виды графиков вольт-амперных характеристик образцов №1 и №6 с фотоэлектродами, выполненными, соответственно, на основе бинарной системы TiO (образец №1 с КПД=8,1%) и тройной системы TiNbO (образец №6 с КПД=9,7%).
(1-x)
x
2
Другим примером осуществления изобретения являются данные, полученные при измерении фотоэлектрических параметров (включая КПД) серии образцов МО СЭ, в которых в качестве материала для фотоэлектродов была использована тройная система, включающая редкоземельный элемент самарий - TiSmO, а величина "x" варьировалась в образцах в пределах от 0 до 0,03.
Пример 2
(1-x)
x
2
Была изготовлена серия сенсибилизированных красителем металлооксидных солнечных элементов (МО СЭ), фотоэлектроды которых были выполнены из металлооксидных наночастиц тройной системы, включающей редкоземельный элемент самарий (Sm) - TiSmO. Величина "x", которая отражает соотношение содержания атомов Ti и Sm в тройной системе, в представленном примере варьировалась от образца к образцу в пределах от 0 до 0,03 с шагом в 0,005. В каждом образце на поверхности фотоэлектрода был сформирован мезопористый светорассеивающий слой толщиной около 3 мкм, состоящий из микрочастиц диоксида титана средним размером около 400 нм.
in
(1-x)
x
2
2
Фотоэлектрические характеристики и КПД изготовленных МО СЭ были измерены при освещении солнечных элементов имитатором солнечного излучения световой мощностью P=100 мВт/см. В таблице 2 представлены данные измерений основных параметров исследованных образцов МО СЭ с фотоэлектродами TiSmO и вычисленные по формуле (1) значения КПД солнечных элементов.
2
(1-x)
x
2
2
0,975
0,025
2
Как видно из таблицы 2, эффективности преобразования (η) во всех исследованных образцах МО СЭ с фотоэлектродами, выполненными на основе указанной тройной системы, превышают соответствующее значение для контрольного образца на основе бинарного соединения TiO (образец №1). При этом было показано, что при х=0,025 в МО СЭ на основе тройной системы TiSmO (образец №6) достигается максимальное значение эффективности в 8,9%, что на 10,1% превышает эффективность контрольного образца МО СЭ с фотоэлектродом, выполненным на основе простого оксида (TiO). В качестве иллюстрации на фиг. 3 представлены сравнительные виды графиков вольт-амперных характеристик образцов №1 и №6 с фотоэлектродами, выполненными, соответственно, на основе простого оксида (образец №1 с КПД=8,1%) и сложного оксида на основе тройной системы TiSmO (образец №6 с КПД=8,9%).